(57)【特許請求の範囲】
【請求項１】
インキ組成物であって、
（１）水と、
（２）色料と、
（３）化学式  ［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオンであり、ｎは３から２０までの整数である）を有する材料と、
（４）（ａ）エチレンジアミンに対するプロピレンオキシドおよびエチレンオキシドの付加によって導かれる４官能ブロックコポリマー、（ｂ）ポリエチレンオキシド−ポリプロピレンオキシド−ポリエチレンオキシド３ブロックコポリマー、（ｃ）ポリプロピレンオキシド−ポリエチレンオキシド−ポリプロピレンオキシド３ブロックコポリマー、（ｄ）エトキシ化２−ナフトールポリマー、および（ｅ）それらの混合物、よりなる群から選択されるポリマーと、
（５）（ｉ）ジエチレングリコール、（ii）グリセロール、（iii）トリメチロールプロパン、（iv）尿素、（ｖ）Ｎ−メチルピロリドン、（vi）スルホラン（vii）１，４−ジアザビシクロ［２，２，２］オクタン、（viii）シクロヘキシルピロリドン、および（ix）それらの混合物、よりなる群から選択される添加剤と、
を含むことを特徴とするインキ組成物。
【請求項２】
請求項１に記載のインキ組成物であって、前記インキは、イミダゾールを含まないことを特徴とするインキ組成物。
【発明の詳細な説明】
【０００１】
【発明の属する技術分野】
本発明は、インキ組成物ならびにインキ組成物の調製方法および使用方法に関する。特に、本発明は、インクジェットプリンティング方法における使用に適する組成物に関する。
【０００２】
【従来の技術】
米国特許第５，０１９，１６６号には、染料、液体媒体、およびポリオキシアルキル化エーテル類、両末端に陰イオン基を持つフルオロチオアルキル類、アルキルアリール硫酸エステル類、アルキルアミン第４級塩類、およびそれらの混合物を含むサーマルインクジェットプリンティング組成物が開示されている。また、画像生成方法が開示されており、この方法はこの特許に開示されているインキ組成物をサーマルインクジェットプリンタから基板上に画像を形成するように噴射させることを含む。
【０００３】
米国特許第５，４０１，３０３号には、鮮明なエッジの先鋭さを有する第１インキと低い表面エネルギーを有する第２インキとの間に認められるハロ効果が、ある一定のフルオロカーボン化合物を第１インキに添加することによって誘起される方法が開示されている。第１インキのエッジの先鋭さは、維持される。
【０００４】
【発明が解決しようとする課題】
公知の組成物および方法は、その意図した目的に対しては適切であるが、改良された特性を有するインキ組成物は依然として必要とされている。さらに、異なる色の別のインキに隣接してプリントされるときに、色間のにじみが少ないかまたは全くないインキ組成物が必要とされている。その上、良好な潜在特性を有するインキ組成物が必要とされている。さらに、良好な保存安定性を有するインキ組成物が必要とされている。また、インクジェットプリンティングハードウェアのスポンジ供給器と互換性があるインキ組成物が必要とされている。またさらに、サーマルインクジェットプリントヘッドの製作に一般に使用される材料と相互に作用しないまたは反応して悪影響を与えないインキ組成物が必要とされている。高いベタ領域密度を有するプリントの生成を可能とするインキ組成物も必要とされる。さらに、紙基板にプリントされるとき透き通しの少ないインキ組成物が必要とされる。さらにまた、紙のカールが低度または全くなしに、種々の紙にプリントを生成することができるインキ組成物が必要とされる。その上、広範囲の基板にプリントすることに適したインキ組成物が必要とされる。良好な凍結／解凍安定性を示すインキ組成物が必要とされている。その上にまた、加熱後に、長時間にわたり高度の安定性を示すインキ組成物が必要とされている。さらに、色域の改良されたインキ組成物が必要とされている。その上、顔料で着色されるインキ組成物がフッ素化材料を含む場合も含まない場合も、顔料色料を有するインキ組成物と低度の色間にじみを示す染料色料を有するインキ組成物が必要とされている。
【０００５】
【課題を解決するための手段】
前述した長所を有するインキ組成物を提供することが本発明の目的である。
【０００６】
本発明のこれらの目的および他の目的（またはその特定の実施形態）は、（１）水と、（２）色料と、（３）化学式  ［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオンであり、ｎは３から２０までの整数である）を有する材料と、（４）（ａ）エチレンジアミンに対するプロピレンオキシドおよびエチレンオキシドの付加によって導かれる４官能ブロックコポリマー、（ｂ）ポリエチレンオキシド（ポリエチレングリコール）−ポリプロピレンオキシド（ポリプロピレングリコール）−ポリエチレンオキシド３ブロックコポリマー、（ｃ）ポリプロピレンオキシド−ポリエチレンオキシド−ポリプロピレンオキシド３ブロックコポリマー、（ｄ）エトキシ化２−ナフトールポリマー、および（ｅ）それらの混合物、よりなる群から選択されるポリマーと、（５）（ｉ）ジエチレングリコール、（ii）グリセロール、（iii）トリメチロールプロパン、（iv）尿素、（ｖ）Ｎ−メチルピロリドン、（vi）スルホラン（vii）１，４−ジアザビシクロ［２，２，２］オクタン、（viii）シクロヘキシルピロリドン、および（ix）それらの混合物、よりなる群から選択される添加剤と、を含むインキ組成物を提供することによって実現することができる。
【０００７】
【発明の実施の形態】
本発明によるインキは、水溶液ビヒクルを含有する。液体ビヒクルは、水のみ、または水と水溶性または水混和性有機化合物との混合物を含むことができる。水溶性または水混和性有機化合物は、たとえば、エチレングリコール、プロピレングリコール、ジプロピレングリコール類、ポリエチレングリコール類、ポリプロピレングリコール類、トリプロピレングリコールモノメチルエーテル、アミド類、エーテル類、置換尿素類、カルボン酸類およびその塩類、エステル類、アルコール類、有機スルフィド類、有機スルホキシド類、スルホン類、アルコール誘導体類、カルビトール、ブチルカルビトール、セロソルブ類、エーテル誘導体類、アミノアルコール類、ケトン類、２−ピロリジノン、ヒドロキシエーテル類、スルホキシド類、ラクトン類、高分子電解質類、メチルスルホニルエタノール、およびその他の水溶性または水混和性材料、ならびにそれらの混合物である。水と水溶性または水混和性有機液体の混合物が液体ビヒクルとして選択されるときは、水対有機物の比は、通常、約１００：０から約３０：７０の範囲であり、好適には、約９７：３から約４０：６０の範囲である。液体ビヒクルの非水成分は、一般に、水の沸点（１００℃）より高い沸点を有する湿潤剤として作用する。本発明によるインキ組成物において、液体ビヒクルは、通常、インキの約６０重量％から約９５重量％までの量で存在し、好適には、約７０重量％から約９０重量％までの量であるが、これらの範囲外の量も使用できる。
【０００８】
ひとつの特定の実施形態においては、液体ビヒクルは、ベタイン、シクロヘキシルピロリジノン、ブチルカルビトール（ジエチレングリコールモノブチルエーテル）、トリプロピレングリコールモノメチルエーテル、またはそれらの混合物から選択される浸透剤材料を含む。浸透剤材料は、任意の有効または所望量で存在し、通常、約０．１重量％から約２０重量％、好適には、約３重量％から約１５重量％であるが、これらの範囲外の量も使用できる。この特定の実施形態のインキは、界面活性剤を含むインキより好ましく、その理由は界面活性剤は粘度を減少させることがよくあるためである。
【０００９】
また、本発明によるインキ組成物中には、色料が存在する。染料、顔料、それらの混合物などを含む適切な色料を使用することができる。
【００１０】
インキ液体ビヒクルと互換性がある適切な染料または染料の混合物には、酸性染料、直接染料、反応染料、などがあり、水溶性アニオン染料と互換性がある染料または染料混合物が好適である。
【００１１】
本発明によるインキに対する適切な顔料の例は、チャネルブラック、ファーネスブラック、ランプブラック、などのような種々のカーボンブラックを含む。着色顔料は、赤色、緑色、青色、褐色、マゼンタ、シアン、および黄色粒子、ならびにそれらの混合物を含む。
【００１２】
また、インキには、下記の化学式で表される物質が含まれる。
【００１３】
【化１】
0004125433.tif 000002
ここで、Ｘ+はカチオンであり、ｎは約３から約２０まで、好適には、約４から約１５まで、さらに好適には、約５から約１１までの整数である。適切なカチオンの例は、（ＨＯ−ＣＨ2ＣＨ2）2ＮＨ2+、トリス（ヒドロキシメチル）アミノメタン塩酸塩、トリス（ヒドロキシメチル）アミノメタンヒドロクエン酸塩、プロトン付加１，４−ジアザビシクロ［２，２，２］オクタン、などを含む。この化学式の材料は、たとえば、ニューヨーク州Ａｒｄｓｌｅｙ（Ｇｒｅｅｎｓｂｏｒｏ，ＮＣ）、Ｃｉｂａ−ＧｅｉｇｙよりＬＯＤＹＮＥ  Ｐ−５０２として入手可能であり、この化学式の化合物の混合物を含み、ｎは変化する値であり約９の平均値を有する。この化学式の材料は、任意の有効量または所望量で存在し、通常、量は、インキの約０．１重量％から約１０重量％まで、好適には、約２重量％から約４重量％までの範囲であるが、この範囲外の量も使用できる。
【００１４】
本発明によるインキ組成物は、ポリマーも含む。適切なポリマーは、エチレンジアミンに対してプロピレンオキシドおよびエチレンオキシドを逐次付加して導かれる４官能性ブロックコポリマー、たとえば、下記の一般式のポリマーを含む。
【００１５】
【化２】
0004125433.tif 000003
ここで、ｘ、ｘ′、ｘ″、ｘ′′′、ｙ、ｙ′、ｙ″、およびｙ′′′はそれぞれ反復するモノマー単位の数を表す整数であり、化合物の分子量範囲が約１，６５０から約２７，０００であるような値を有し、ｘ、ｘ′、ｘ″、およびｘ′′′の値はそれぞれ、化合物のポリプロピレンオキシドセグメントが少なくとも約２５０、好適には、約５００から約７，０００までの合計分子量を有するような値であり、ｙ、ｙ′、ｙ″、およびｙ′′′の値はそれぞれ、ポリエチレンオキシドセグメントが化合物の全分子量の約５重量％から約９０重量％まで、好適には、化合物の全分子量の約１０重量％から約８０重量％までであり、ｘ、ｘ′、ｘ″、およびｘ′′′の一般的な値は１からほぼ１２７までであり、ｙ、ｙ′、ｙ″、およびｙ′′′の一般的な値は１からほぼ１１０までである。ＴＥＴＲＯＮＩＣ  ９０４の場合は、ｘ、ｘ′、ｘ″、ｘ′′′、ｙ、ｙ′、ｙ″、およびｙ′′′の値は、それぞれ、化合物のポリプロピレンオキシドブロックの合計分子量が約３，９００から約４，５００までであり、エチレンオキシドセグメントは化合物（分子当たりのプロピレンオキシド基の平均数はほぼ６８からほぼ７６（一般的には、分子当たり４側鎖の場合、側鎖当たりほぼ１７からほぼ１９の反復単位）であり、全分子量は約６，５００から約７，５００までである）の約４０重量％を構成するような値である。ＴＥＴＲＯＮＩＣ  ７０４の場合は、ｘ、ｘ′、ｘ″、ｘ′′′、ｙ、ｙ′、ｙ″、およびｙ′′′の値は、それぞれ、化合物のポリプロピレンオキシドブロックの合計分子量が約２，５００から約３，６００までであり、エチレンオキシドセグメントは化合物（分子当たりのプロピレンオキシド基の平均数はほぼ４３からほぼ６２（一般的には、分子当たり４側鎖の場合、側鎖当たりほぼ１３からほぼ１５の反復単位）であり、全分子量は約４，１５０から約６，０００までである）の約４０重量％を構成するような値である。ＴＥＴＲＯＮＩＣ  ３０４の場合は、ｘ、ｘ′、ｘ″、ｘ′′′、ｙ、ｙ′、ｙ″、およびｙ′′′の値は、それぞれ、化合物のポリプロピレンオキシドブロックの合計分子量が約５００から約１，９００までであり、エチレンオキシドセグメントは化合物（分子当たりのプロピレンオキシド基の平均数はほぼ８からほぼ３２（一般的には、分子当たり４側鎖の場合、側鎖当たりほぼ２からほぼ８の反復単位）であり、全分子量は約８００から約３，２００までである）の約４０重量％を構成するような値である。これらのＴＥＴＲＯＮＩＣは、すべて、ニュージャージー州Ｐａｒｓｉｐｐａｎｙ，ＢＡＳＦから入手できる。また、ポリエチレンオキシド−ポリプロピレンオキシド−ポリエチレンオキシドの３ブロックコポリマーも適切であり、この３ブロックコポリマー（トリブロックコポリマー）は、プロピレンオキシドの二つのヒドロキシル基にプロピレンオキシドを制御下に付加し、次に、エチレンオキシドを付加して形成される化合物を含み、下式の一般式を有する。
【００１６】
【化３】
0004125433.tif 000004
ここで、ｘ、ｘ′、およびｙは、それぞれ、反復モノマー単位の数を表す整数であり、化合物の分子量範囲が約１，０００から約１４，０００までであるような値を有し、ｙの値は、化合物のポリプロピレンオキシドセグメントが少なくとも９００、好適には約９５０から約４，０００までの分子量を有するような値であり、ｘ、およびｘ′の値は、ポリエチレンオキシドセグメントが化合物の全分子量の約５重量％から約９０重量％まで、好適には、化合物の全分子量の約１０重量％から約８０重量％までを構成するような値である。ＰＬＵＲＯＮＩＣ  Ｌ３５の場合は、ｘ、ｘ′、およびｙの値は、それぞれ、化合物のポリプロピレンオキシドブロックの分子量が約９２５から約１，０５０までであり、エチレンオキシドセグメントは化合物（分子当たりのプロピレンオキシド基の平均数はほぼ１６からほぼ１８であり、全分子量は約１，９００から約２，０００までである）の約５０重量％を構成するような値である。ＰＬＵＲＯＮＩＣ  Ｌ６４の場合は、ｘ、ｘ′、およびｙの値は、それぞれ、化合物のポリプロピレンオキシドブロックの分子量が約１，６２５から約１，８７５までであり、エチレンオキシドセグメントは化合物（分子当たりのプロピレンオキシド基の平均数はほぼ２８からほぼ３２であり、全分子量は約２，７００から約３，１５０までである）の約４０重量％を構成するような値である。ＰＬＵＲＯＮＩＣ  Ｌ６２Ｆは、約９０重量％の化合物Ａと約１０重量％の化合物Ｂとの混合物であり、化合物Ａは、ｘ、ｘ′、およびｙの値が、それぞれ、分子のポリプロピレンオキシドブロックの分子量が約１，６２５から約１，８７５までであり、エチレンオキシドセグメントは分子（分子当たりのプロピレンオキシド基の平均数はほぼ２８からほぼ３２であり、全分子量は約２，０００から約２，３５０までである）の約２０重量％を構成するような化合物であり、化合物Ｂは、ｘ、ｘ′、およびｙの値が、それぞれ、分子のポリプロピレンオキシドブロックの分子量が約１，６２５から約１，８７５までであり、エチレンオキシドセグメントは分子（分子当たりのプロピレンオキシド基の平均数はほぼ２８からほぼ３２であり、全分子量は約１，８００から約２，１００までである）の約１０重量％を構成するような化合物である。ＰＬＵＲＯＮＩＣ  Ｐ６５の場合は、ｘ、ｘ′、およびｙの値は、それぞれ、化合物のポリプロピレンオキシドブロックの分子量が約１，６２５から約１，８７５までであり、エチレンオキシドセグメントは化合物（分子当たりのプロピレンオキシド基の平均数はほぼ２８からほぼ３２であり、全分子量は約３，２５０から約３，７５０までである）の約５０重量％を構成するような値である。これらのＰＬＵＲＯＮＩＣはすべて、ＢＡＳＦから入手できる。また、ポリプロピレンオキシド−ポリエチレンオキシド−ポリプロピレンオキシドの３ブロックコポリマーも適切であり、この３ブロックコポリマーは、エチレングリコールにエチレンオキシドを制御下に付加し、次に、プロピレンオキシドを付加して形成される化合物を含み、下式の一般式を有する。
【００１７】
【化４】
0004125433.tif 000005
ここで、ｘ、ｘ′、およびｙは、それぞれ、反復モノマー単位の数を表す整数であり、化合物の分子量範囲が約１，０００から約１４，０００までであるような値を有し、ｘ、およびｘ′の値は、化合物のポリプロピレンオキシドセグメントが少なくとも約９００、好適には約１，０００から約３，１００までの分子量を有するような値であり、ｙの値は、ポリエチレンオキシドセグメントが化合物の全分子量の約５重量％から約９０重量％まで、好適には、化合物の全分子量の約１０重量％から約８０重量％までを構成するような値である。ＰＬＵＲＯＮＩＣ  １０Ｒ−５の場合は、ｘ、ｘ′、およびｙの値は、それぞれ、化合物のポリプロピレンオキシドブロックの分子量が約１，０００であり、エチレンオキシドセグメントは化合物の約５０重量％を構成するような値であり、市場において、ＢＡＳＦより入手できる。ＴＥＴＲＯＮＩＣＳおよびＰＬＵＲＯＮＩＣＳ材料の合成および構造に関するさらに詳しい情報は、たとえば、米国特許第４，０６２，９０７号、米国特許第５，１１４，７５５号、米国特許第５，００１，１６５号、米国特許第４，５３６，２５４号、米国特許第４，６７０，０５８号、米国特許第４，５７８，１５０号、米国特許第５，０７８，７８１号、米国特許第５，６３４，９８６号、米国特許第５，６５３，９７０号、米国特許第３，３３７，４６３号、および米国特許第２，９７９，５２８号に開示されている。また、好適には約２０，０００から約３５，０００まで、さらに好適には、約２５，０００から約３０，０００までの分子量を有するエトキシ化２−ナフトールポリマーも適切である。ＳＯＬＳＰＥＲＳ  ２７，０００は、分子量２７，０００を有するエトキシ化２−ナフトールポリマーであり、市場において、ＤＷ州Ｗｉｍｉｎｇｔｏｎ、ＩＣＩから入手できる。二つ以上のポリマーの混合物も使用できる。ポリマーは、インキ中に、所望の量または有効な量で存在し、通常、インキの約０．０１重量％から約３重量％まで、好適には、インキの約０．０５重量％から約２重量％までであるが、この範囲外の量を使用することもできる。
【００１８】
本発明によるインキ組成物は、（ｉ）ジエチレングリコール、（ii）グリセロール、（iii）トリメチロールプロパン、（iv）尿素、（ｖ）Ｎ−メチルピロリドン、（vi）スルホン、（vii）１，４−ジアザビシクロ［２，２，２］オクタン、（viii）シクロヘキシルピロリドン、および（ix）それらの混合物よりなる群から選択される添加剤も含む。この添加剤は、インキ中に、所望または有効量で存在し、通常、インキの約１重量％から約２５重量％まで、好適には、インキの約３重量％から約２０重量％まで、さらに好適には、インキの約４重量％から約１５重量％までであるが、この範囲外の量も使用できる。
【００１９】
特定の学説に制約されるものではないが、本発明によるインキ中のポリマーは、リポソームおよびフッ素化材料によって形成される乳化粒子がフロキュレーションすることを防止するので、合体および保存中の不安定性が防止されると考えられる。さらに、安定化機構は、親水性ポリマー部分とリポソーム外面との会合を必然的に伴い、同時に、親油性ポリマー部分はリポソームから離れた方を向き、別のリポソームの接近に対する立体障害を与えるので、フロキュレーションが防止されると考えられる。ジエチレングリコール、グリセロール、トリメチロールプロパン、尿素、Ｎ−メチルピロリドン、スルホラン、１，４−ジアザビシクロ［２，２，２］オクタン、またはシクロヘキシルピロリドンのような選択されるひとつ以上の添加剤によって、この安定化機構をさらに強化することができる。特定のポリマーに対して、特定の添加剤が好ましい傾向がある。たとえば、ＴＥＴＲＯＮＩＣ  ９０４ポリマーを含むインキは、ジエチレングリコール、トリメチロールプロパン、尿素、またはグリセロールを含むことが好ましく、また、Ｎ−メチルピロリジノンまたはスルホランを含まないことが好ましい。ＴＥＴＲＯＮＩＣ  ７０４ポリマーを含むインキは、ジエチレングリコール、トリメチロールプロパン、Ｎ−メチルピロリジノン、スルホラン、またはグリセロールを含むことが好ましく、また、尿素、または１，４−ジアザビシクロ［２，２，２］オクタンを含まないことが好ましい。ＰＬＵＲＯＮＩＣ  １０Ｒ−５ポリマーを含むインキは、ジエチレングリコール、Ｎ−メチルピロリドン、尿素、またはグリセロールを含むことが好ましく、また、スルホランまたはトリメチロールプロパンを含まないことが好ましい。ＰＬＵＲＯＮＩＣ  Ｌ３５ポリマーを含むインキは、ジエチレングリコール、トリメチロールプロパン、Ｎ−メチルピロリドン、尿素、またはグリセロールを含むことが好ましく、また、スルホランまたはトリプロピレングリコールモノメチルエーテルを含まないことが好ましい。ＰＬＵＲＯＮＩＣ  Ｌ６４ポリマーを含むインキは、ジエチレングリコール、トリメチロールプロパン、Ｎ−メチルピロリドン、尿素、またはグリセロールを含むことが好ましく、また、１，４−ジアザビシクロ［２，２，２］オクタンまたはトリプロピレングリコールモノメチルエーテルを含まないことが好ましい。ＰＬＵＲＯＮＩＣ  Ｌ６２Ｆポリマーを含むインキは、ジエチレングリコール、トリメチロールプロパン、スルホラン、または尿素を含むことが好ましく、また、Ｎ−メチルピロリドンまたはグリセロールを含まないことが好ましい。ＰＬＵＲＯＮＩＣ  ３０４ポリマーを含むインキは、ジエチレングリコール、トリメチロールプロパン、Ｎ−メチルピロリドン、尿素、またはグリセロールを含むことが好ましく、また、１，４−ジアザビシクロ［２，２，２］オクタンまたはトリプロピレングリコールモノメチルエーテルを含まないことが好ましい。ＰＬＵＲＯＮＩＣＰ６５ポリマーを含むインキは、ジエチレングリコール、Ｎ−メチルピロリドン、スルホラン、またはグリセロールを含むことが好ましく、また、尿素またはトリメチロールプロパンを含まないことが好ましい。ＳＯＬＳＰＥＲＳＥ  ２７，��００ポリマーを含むインキは、１，４−ジアザビシクロ［２，２，２］オクタンまたは尿素を含むことが好ましい。
【００２０】
好適な実施形態において、本発明によるインキ組成物はイミダゾールを含まない。イミドゾールは、本発明による幾つかの実施形態においては、フッ素化材料を含むインキの保存安定性を向上させるために使用される。イミダゾールは、サーマルインクジェットプリントヘッドの製作に一般に使用される多数の材料の劣化を引き起こすことがあるので、本発明によるこの実施形態のインキは、インクジェットプリントヘッド材料に関して有利であり適している。
【００２１】
インキ組成物は、一般に、サーマルインクジェットプリンティング法における使用に適する粘度を有する。室温（すなわち、約２５℃）においては、通常、インキ組成物粘度は約５センチポイズ以下であり、好適には、約１から約３．５センチポイズであるが、この範囲外の粘度も使用できる。
【００２２】
本発明によるインキ組成物は、適切なまたは所望のｐＨとすることができる。サーマルインクジェットプリンティング法のような一部の実施形態においては、通常のｐＨ値は、約８から約９．５までであり、好適には、約８．５から約９．０までであるが、これらの範囲外のｐＨも使用できる。
【００２３】
インクジェットプリンティングに適するインキ組成物は、任意の適切な方法によって調製することができる。通常、インキは、成分の簡単な混合によって調製される。ひとつの方法は、すべてのインキ成分を一緒に混合すること、および混合物を濾過しインキを得ることを必要とする。インキは、所望の方法に従って従来のインキ組成物を調製する方法によって調製することができる。たとえば、成分を混合後、濾過し、次に、混合物に所望の追加添加剤を添加し、室温において、通常、約５分から約１０分間緩やかに振とうして混合し、均一な混合物を得る。代替方法としては、任意のインキ添加剤を、すべての成分の混合および濾過のような所望の過程に従って行われるインキ調製過程中に他のインキ成分と混合することができる。
【００２４】
また、本発明は、本発明によるインキ組成物をインクジェットプリンティング装置に組み込み、インキ組成物の液滴を基板上に画像様式パターンで噴射させる方法を目的とする。特定の好適な実施形態においては、プリンティング装置は、サーマルインクジェット法を使用し、この方法においては、ノズル中のインキは画像様式パターンで加熱されるので、インキの液滴は画像様式パターンで噴射される。Ｘｅｒｏｘ（登録商標）４０２４用紙のような普通紙、罫線付きノートブック用紙、ボンド紙、シャープ社（Ｓｈａｒｐ  Ｃｏｍｐａｎｙ）のシリカ塗布紙のようなシリカ塗布紙、ＪｕＪｏ用紙、その他同種類のもの、透明材料、織物、布地製品、プラスチック、ポリマーフィルム、金属および木材のような無機基板、などを含む適切な基板を使用することができる。好適な実施形態においては、方法は、普通紙のような多孔質すなわちインキ吸収基板上にプリントすることが必要とされる。
【００２５】
【実施例】
実施例１．
下記の成分を混合して、インキ組成物を調製した。
【００２６】
【表１】
0004125433.tif 000006
【化５】
0004125433.tif 000007
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．３２センチポイズの粘度、２３℃において８．９６のｐＨ、２５．８ダイン／ｃｍの表面張力、および５．９１ミリモーの電気伝導率を示した。
【００２７】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００２８】
実施例２．
下記の成分を混合して、インキ組成物を調製した。
【００２９】
【表２】
0004125433.tif 000008
【化６】
0004125433.tif 000009
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．８２センチポイズの粘度、２４℃において８．６５のｐＨ、２７．６ダイン／ｃｍの表面張力、および６．０９ミリモーの電気伝導率を示した。
【００３０】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００３１】
実施例３．
下記の成分を混合して、インキ組成物を調製した。
【００３２】
【表３】
0004125433.tif 000010
【化７】
0004125433.tif 000011
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．６７センチポイズの粘度、２４℃において８．６３のｐＨ、２５．８ダイン／ｃｍの表面張力、および６．３１ミリモーの電気伝導率を示した。
【００３３】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００３４】
実施例４．
下記の成分を混合して、インキ組成物を調製した。
【００３５】
【表４】
0004125433.tif 000012
【化８】
0004125433.tif 000013
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．４３センチポイズの粘度、２３℃において８．９８のｐＨ、２６．８ダイン／ｃｍの表面張力、および６．３６ミリモーの電気伝導率を示した。
【００３６】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００３７】
実施例５．
下記の成分を混合して、インキ組成物を調製した。
【００３８】
【表５】
0004125433.tif 000014
【化９】
0004125433.tif 000015
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．６０センチポイズの粘度、２３℃において８．９４のｐＨ、２４．６ダイン／ｃｍの表面張力、および５．４９ミリモーの電気伝導率を示した。
【００３９】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００４０】
実施例６．
下記の成分を混合して、インキ組成物を調製した。
【００４１】
【表６】
0004125433.tif 000016
【化１０】
0004125433.tif 000017
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．０８センチポイズの粘度、２３℃において８．９７のｐＨ、２６．３ダイン／ｃｍの表面張力、および５．２８ミリモーの電気伝導率を示した。
【００４２】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００４３】
実施例７．
下記の成分を混合して、インキ組成物を調製した。
【００４４】
【表７】
0004125433.tif 000018
【化１１】
0004125433.tif 000019
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．６５センチポイズの粘度、２４℃において８．４５のｐＨ、２４．９ダイン／ｃｍの表面張力、および６．０５ミリモーの電気伝導率を示した。
【００４５】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００４６】
実施例８．
下記の成分を混合して、インキ組成物を調製した。
【００４７】
【表８】
0004125433.tif 000020
【化１２】
0004125433.tif 000021
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において３．６７センチポイズの粘度、２３℃において８．９８のｐＨ、２５．９ダイン／ｃｍの表面張力、および６．６５ミリモーの電気伝導率を示した。
【００４８】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００４９】
実施例９．
下記の成分を混合して、インキ組成物を調製した。
【００５０】
【表９】
0004125433.tif 000022
【化１３】
0004125433.tif 000023
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．６３センチポイズの粘度、２４℃において８．６１のｐＨ、２４．８ダイン／ｃｍの表面張力、および６．０５ミリモーの電気伝導率を示した。
【００５１】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００５２】
実施例１０．
下記の成分を混合して、インキ組成物を調製した。
【００５３】
【表１０】
0004125433.tif 000024
【化１４】
0004125433.tif 000025
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．１４センチポイズの粘度、２３℃において８．９８のｐＨ、２６．０ダイン／ｃｍの表面張力、および５．８２ミリモーの電気伝導率を示した。
【００５４】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００５５】
実施例１１．
下記の成分を混合して、インキ組成物を調製した。
【００５６】
【表１１】
0004125433.tif 000026
【化１５】
0004125433.tif 000027
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．４６センチポイズの粘度、２０℃において８．９７のｐＨ、２５．４ダイン／ｃｍの表面張力、および６．１３ミリモーの電気伝導率を示した。
【００５７】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００５８】
実施例１２．
下記の成分を混合して、インキ組成物を調製した。
【００５９】
【表１２】
0004125433.tif 000028
【化１６】
0004125433.tif 000029
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．６９センチポイズの粘度、２４℃において８．６７のｐＨ、２５．３ダイン／ｃｍの表面張力、および６．１２ミリモーの電気伝導率を示した。
【００６０】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００６１】
実施例１３．
下記の成分を混合して、インキ組成物を調製した。
【００６２】
【表１３】
0004125433.tif 000030
【化１７】
0004125433.tif 000031
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．５６センチポイズの粘度、２３℃において８．４７のｐＨ、２６．５ダイン／ｃｍの表面張力、および５．９５ミリモーの電気伝導率を示した。
【００６３】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００６４】
実施例１４．
下記の成分を混合して、インキ組成物を調製した。
【００６５】
【表１４】
0004125433.tif 000032
【化１８】
0004125433.tif 000033
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．５４センチポイズの粘度、２４℃において９．０２のｐＨ、２６．７ダイン／ｃｍの表面張力、および８．８３ミリモーの電気伝導率を示した。
【００６６】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００６７】
実施例１５．
下記の成分を混合して、インキ組成物を調製した。
【００６８】
【表１５】
0004125433.tif 000034
【化１９】
0004125433.tif 000035
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において４．６４センチポイズの粘度、２３℃において９．０２のｐＨ、２７．１ダイン／ｃｍの表面張力、および１０．４ミリモーの電気伝導率を示した。
【００６９】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。
【００７０】
実施例１６．
下記の成分を混合して、インキ組成物を調製した。
【００７１】
【表１６】
0004125433.tif 000036
【化２０】
0004125433.tif 000037
次に、得られたインキを、１．２μｍのＭｅｍｔｅｃ  ＰＰＤ  ０．４５−１４２−１０フィルタによって、２．１ｋｇ／ｃｍ2（３ポンド／平方インチ）の加圧下で濾過した。このようにして調製したインキ組成物は、２５℃において２．４４センチポイズの粘度、２３℃において８．３３のｐＨ、２４．４ダイン／ｃｍの表面張力、および８．３６ミリモーの電気伝導率を示した。
【００７２】
このようにして調製されたインキ組成物は、次に、Ｈｅｗｌｅｔｔ−Ｐａｃｋａｒｄ  １６００Ｃサーマルインクジェットプリンタに組み込み、Ｘｅｒｏｘ（登録商標）４０２４ＤＰ用紙およびＸｅｒｏｘ（登録商標）Ｉｍａｇｅ  Ｓｅｒｉｅｓ  Ｅｌｉｔｅ用紙にプリントした。このようにして形成されたプリントは、色間のにじみが少なく、ＭＦＬＥＮ値は５であった。